(57)【要約】【課題】様々な物品の形状に合わせてその表面に貼着することにより、物品の熱加工部位の熱が他の部位に伝導することを遮断できるものであって、断熱性、貼着性に優れ、しかも使用後に容易に除去でき、除去後の物品表面の変色や汚染の少ない貼着型断熱剤組成物を提供する。【解決手段】ポリアクリル系水溶性樹脂３．０〜３０．０重量％、及び水を残部として含有する組成物を減圧脱泡して得られる貼着型断熱剤組成物。【選択図】    なし【特許請求の範囲】
【請求項１】
ポリアクリル系水溶性樹脂３．０〜３０．０重量％、及び水を残部として含有する組成物を減圧脱泡して得られる貼着型断熱剤組成物。
【請求項２】
ポリアクリル系水溶性樹脂３．０％〜３０．０重量％、油分０．０１〜５．０重量％、ノニオン系界面活性剤０．０１〜５．０重量％及び水を残部として含有する組成物を減圧脱泡して得られる貼着型断熱剤組成物。
【請求項３】
ポリアクリル系水溶性樹脂が架橋分岐型のポリアクリル酸ナトリウムである請求項１又は２に記載の貼着型断熱剤組成物。
【請求項４】
油分がワセリンまたはラノリンである請求項２又は３に記載の貼着型断熱剤組成物。
【請求項５】
ペースト状である請求項１乃至４に記載の貼着型断熱剤組成物。
【発明の詳細な説明】
【０００１】
【発明の属する技術分野】
本発明は貼着型断熱剤組成物に関する。より具体的には、物品の熱加工、例えば溶接や半田付け等に際して、物品の熱加工部位の熱がその他の部位へ伝導することを遮断する貼着型断熱剤組成物に関する。
【０００２】
【従来の技術】
パイプ、板、構造物等の金属製や樹脂製等の物品については、溶接、溶断、半田付け、レーザー溶接、ロウ付け、曲げ加工等の熱加工や熱が発生する加工が施されることがあり、その際、熱加工部位の熱が他の部位に伝導すると、熱による物品の形状の変形、熱による変色や機械的強度の低下等が起こることがあった。従って、物品の表面に熱加工時に一時的に貼着して、この熱移動を遮断する断熱剤が求められている。
【０００３】
【発明が解決しようとする課題】
一方、断熱材としては、水又は吸水した吸水性高分子材料を水不透過性フィルムで包んで板状にした吸熱構造体と、無機材料の耐火シートとを積層してなる耐火断熱材が知られている（例えば、特許文献１参照）。しかし、この断熱材は耐火袋や耐火箱に適用して内容物を火災等から守ることを主目的としており、物品の表面に直接貼着して熱移動を遮断するものではない。このものを物品の表面に貼着させようとすれば、別に貼着剤が必要になり、また様々の物品の表面形状に合わせた多種の形状のものが必要になる。
【０００４】
〔特許文献１〕特開平３−２２３５９７号公報（請求項１、第１図）
【０００５】
本発明の課題は様々な物品の形状に合わせてその表面に貼着することにより、物品の熱加工部位の熱が他の部位に伝導することを遮断できるものであって、断熱性、貼着性に優れ、しかも使用後に容易に除去でき、除去後の物品表面の変色や汚染の少ない貼着型断熱剤組成物を提供することにある。
【０００６】
【課題を解決するための手段】
本発明はポリアクリル系水溶性樹脂３．０〜３０．０重量％、及び水を残部として含有する組成物を減圧脱泡して得られる貼着型断熱剤組成物に係る。
また本発明はポリアクリル系水溶性樹脂３．０〜３０．０重量％、油分０．０１〜５．０重量％、ノニオン系界面活性剤０．０１〜５．０重量％及び水を残部として含有する組成物を減圧脱泡して得られる貼着型断熱剤組成物に係る。
好ましい実施態様では、上記ポリアクリル系水溶性樹脂が架橋分岐型のポリアクリル酸ナトリウムである。
さらに好ましい実施態様では、上記油分がワセリンまたはラノリンである。
好ましい実施態様では、上記貼着型断熱剤組成物はペースト状の形状を有する。
本発明者らは、ポリアクリル系水溶性樹脂に水を含有させたペースト状組成物が、断熱性、貼着性に優れ、しかも使用後に除去が容易であり、貼着した物品表面の変色や汚染の僅少なことを見出し本発明を完成するに至った。
【０００７】
【発明の実施の形態】
本発明に使用できるポリアクリル系水溶性樹脂とは、ポリアクリル酸又はその共重合体及びそれらの塩を言う。例えばポリアクリル酸、ポリアクリル酸ナトリウム、ポリアクリル酸ナトリウム共重合体、ポリアクリル酸アンモニウム等が挙げられる。好ましいポリアクリル系水溶性樹脂は、架橋分岐型のポリアクリル酸ナトリウムであり、その水溶物は低濃度であっても透明なゲル状の高粘度を示し、しかも他のアクリル系増粘剤に見られる曳糸性、ベタツキ性はまったくない。その量は３．０〜３０．０重量％であり、好ましくは５．０〜９．０重量％である。本成分は貼着性の機能を有し、上記量より多いとままこ状態となり、少ないと液状物となる。
本発明に使用できる油分は好ましくは、ワセリンまたはラノリンであり、さらに好ましくは親水基を有するものである。その量は０．０１〜５．０重量％であり、好ましくは０．０５〜１．０重量％である。本成分は除去性の機能を有し、上記量より少ないと貼着型断熱材組成物の除去が不十分となる。
本発明に使用できる界面活性剤は好ましくは、ノニオン系の界面活性剤であり、優れた乳化力を有する。その量は０．０１〜５．０重量％であり、好ましくは０．０５〜１．０重量％である。本成分は油分の乳化機能を有し、上記量より少ないと油分の乳化が不十分となる。
【０００８】
本発明の貼着型断熱材組成物は、上記本発明に使用される成分に水を所定量加え、攪拌・減圧脱泡して得ることができる。圧力は通常５０００〜８００００Ｐａ、好ましくは１００００〜６００００Ｐａである。本組成物中に気泡が含まれると、使用時の熱吸収による温度上昇により、気泡が急激に膨張して本組成物が破壊され、組成物の一部あるいは全部が周囲に飛び散る危険性がある。このことから、本組成物を製造する場合、減圧脱泡が必要となる。
【０００９】
本発明の貼着型断熱剤組成物には、その断熱性、粘着性、除去性等に悪影響を与えない限り、任意の成分として種々の添加剤を配合することができる。例えば、着色剤、防カビ・防腐剤等を必要に応じて配合することができる。
本発明の貼着型断熱剤組成物の形状としては、ペースト状であることが好ましい。このような形状とすることで、熱加工時に使用する該断熱材組成物の必要量を適宜定めることができるとともに、被貼着物品が複雑な形状を有するものであっても、その表面に密着させて貼着させることができ、断熱効果を効率的に発揮することができる。
【００１０】
本発明の貼着型断熱剤組成物は、例えば以下のように使用する。
即ち、例えば物品（溶接母体）の溶接を例にとって説明すると溶接母体の溶接部位から数十ｍｍ離れた所に適当量の本発明の貼着型断熱剤組成物を貼着する。本断熱剤組成物は溶接時の熱を吸収し、これに含まれる水の蒸発潜熱により溶接母体への熱移動を遮断する。この際、貼着部位が垂直の平面であったとしても、本断熱剤組成物は、溶接作業中、剥離したりせず、また垂れ下がりも僅少である。
使用後は、水洗あるいはウエス等により本断熱剤組成物を容易に除去する事ができ、溶接母体は元の状態に容易に戻る。
【００１１】
【実施例】
以下、本発明をさらに実施例で詳細に説明するが、これらの実施例に限定されるものではない。
【００１２】
実施例１
攪拌機、減圧装置を取りつけた容器に純水９３．１０重量％に架橋分岐型のポリアクリル酸ナトリウム〔レオジック２５０Ｈ：日本純薬（株）製〕６．９重量％を入れ約１時間攪拌した後、４０×１０３Ｐａの減圧下で約１０分間脱泡処理し、貼着型断熱剤組成物を得た。
【００１３】
実施例２
攪拌機、減圧装置を取りつけた容器に純水９２．９５重量％に親水性ワセリン０．０５重量％とノニオン界面活性剤〔ナロアクティーＮ−８５：三洋化成工業（株）製〕０．０５重量％、ノニオン界面活性剤〔イオネットＳ−８０：三洋化成工業（株）製〕０．０５重量％を予め混合したものを溶解したのち、架橋分岐型のポリアクリル酸ナトリウム〔レオジック２５０Ｈ：日本純薬（株）製〕６．９重量％を入れ約１時間攪拌した後、４０×１０３Ｐａの減圧下で約１０分間脱泡処理し、貼着型断熱剤組成物を得た。
【００１４】
実施例３〜７
実施例２と同様の製法にて、表１に示す配合割合（重量％）で混合して貼着型断熱剤組成物を調製した。防カビ・防腐剤としてサンアイパックＣＹ−３０〔三愛石油（株）製〕を使用した。実施例５のノニオン界面活性剤は上記実施例２のノニオン界面活性剤をそれぞれ５倍量用いた。
得られた貼着型断熱剤組成物について、下記の方法で付着性試験、断熱効果試験、汚染性試験を行い、これらの結果を表１に併記した。
（１）付着性試験
ＳＵＳ３０４（表面硬度  ２Ｂ）の試験片に３０ｍｍφ−厚み５．０ｍｍの試料を塗布し、試験片を垂直に立てかけた時の試料の移動距離を測定した。
（２）断熱効果試験
断熱効果試験は、ＳＵＳ３０４（表面硬度  ２Ｂ）の試験片（Ｔ０．５ｍｍ×Ｗ２５ｍｍ×Ｌ３３０ｍｍ）に中心から２０ｍｍ離れた位置から試料３．７５ｇを長さ４０ｍｍ、巾２５ｍｍ、厚み５．０ｍｍになるよう塗布し、試験片の中心にガスバーナーの炎先端が来るように加熱する、炎の高さ約７０ｍｍになるようにし、加熱位置から４０ｍｍ離れた試料内の温度変化を測定した。
（３）汚染性試験
断熱効果試験後の試料をウエスにて拭取り、付着物の状態を観察した。
拭取り後の状態を以下の評価基準で評価した。
◎：付着物なし（１回の拭き取りで容易に除去できる）
○：付着物なし（数回強く拭い取る事で除去できる）
△：数回強く拭い取っても僅かに付着物が残る
×：付着物が全く拭い取れない
【００１５】
【表１】
2004168823.tif 000002
【００１６】
比較例１
実施例４において架橋分岐型のポリアクリル酸ナトリウムを、表２に示す配合割合（重量％）にした以外は同様にして貼着型断熱剤組成物を調製した。
得られた貼着型断熱剤組成物について、上記の方法で付着性試験、断熱効果試験、汚染性試験を行い、これらの結果を表２に併記した。
【００１７】
比較例２〜６
実施例４において架橋分岐型のポリアクリル酸ナトリウムの代わりに、表２に示す配合割合（重量％）で他の増粘剤を使用した以外は同様にして貼着型断熱剤組成物を調製した。防カビ・防腐剤としては上記と同じものを使用した。比較例４のノニオン界面活性剤は上記実施例２のノニオン界面活性剤をそれぞれ５倍量用いた。
得られた貼着型断熱剤組成物について、上記の方法で付着性試験、断熱効果試験と汚染性試験を行い、これらの結果を表２に併記した。
表２において
高分子量水溶性ポリマー：サクリスＮ１〔三洋化成工業（株）製〕
高吸収性樹脂：サンフレッシュＳＴ−５００Ｄ〔三洋化成工業（株）製〕
グァーガム：グァーガムＧ１００〔中央フーズマテリアル（株）製、天然ガム類〕
【００１８】
【表２】
2004168823.tif 000003
【００１９】
表２に示すように、比較例１の架橋分岐型のポリアクリル酸ナトリウムを３．０重量％以下に減量するとペースト状を体さず、付着力に劣り貼着型断熱剤に適さなかった。
比較例２は、曳糸性が強く、ベタツキが酷く取り扱いが困難であった。
比較例３及び５は、付着性試験においてタレも少なく良好であったが、断熱効果試験後の汚染性において問題があった。
比較例４は、ペースト状を体さない、粒状の物質となった。
比較例６は、付着力に劣る。
【００２０】
【発明の効果】
上記試験例で示したように、本発明の貼着型断熱剤組成物は、断熱性、貼着性に優れ、しかも使用後に除去が容易であり、貼着した物品表面の変色や汚染もない。
本発明の貼着型断熱剤組成物は、種々の物品の表面に適用でき、物品の形状が複雑なものや、貼着する物品の表面が水平のみならず垂直においても貼着でき、あらゆる熱加工の場面で適用できるものである。
本発明の貼着型断熱材組成物は、溶接時の熱歪の軽減・変色防止・金属の機械的特性劣化の防止、金属溶断時の熱歪の軽減・変色防止・金属の機械的特性劣化の防止、眼鏡補修・機械装置修理時の樹脂・硝子・メッキの保護、金型（金属板金用・樹脂成型用）補修・メンテナンス時の熱歪の軽減・機械的特性劣化の防止、溶接・溶断時の樹脂成型品の保護、溶接・溶断時のフィルムの保護、両面粘着テープの熱の悪影響からの保護、宝飾貴金属加工・貴石の保護、皮膚の保護等として使用可能である。